(57)【特許請求の範囲】
【請求項１】
親水性モノマー、第１のシリコン含有化合物および第２のシリコン含有化合物を含むシリコーンハイドロゲル組成物であって、
親水性モノマーがＮ，Ｎ−ジメチルアクリルアミド(DMA)、Ｎ−ビニルピロリドン(NVP)および２−ヒドロキシエチルメタクリレート(HEMA)からなる群から選択され、
第１のシリコン含有化合物が（３−メタクリロキシ−２−ヒドロキシプロポキシ）プロピルビス（トリメチルシロキシ）メチルシラン(SiGMA)であり、
第２のシリコン含有化合物が下記化学式（２）〜（５）のいずれかの化学構造を有する化合物であり、
親水性モノマーが２５〜７０質量％であり、第１のシリコン含有化合物が５〜５０質量％であり、
親水性モノマーのうち、Ｎ−ビニルピロリドンおよびＮ，Ｎ−ジメチルアクリルアミドの合計が２５〜５５質量％であるシリコーンハイドロゲル組成物。
【化２】
0006445612.tif 000030
【化３】
0006445612.tif 000031
【化４】
0006445612.tif 000032
【化５】
0006445612.tif 000033
［式中、ＡはＯＯＣＮＨ−Ｒ７−ＮＨＣＯＯを示し、Ｒ１はＨまたはＣＨ３を示し、Ｒ２はＯＣＨ２ＣＨ２ＮＨＣＯＯまたはＯを示し、Ｒ３、Ｒ４、Ｒ５、Ｒ６はＣＨ３またはＯＳｉ(CH3)３を示し、Ｒ７はアルキル基を示し、ｎは３〜５であり、ｍは１〜２０であり、ｉは１〜２５であり、ｊは１〜１０である。］
【請求項２】
前記第２のシリコン含有化合物が５０質量％未満である、請求項１に記載のシリコーンハイドロゲル組成物。
【請求項３】
エチレングリコールジメタクリレート、ポリジエチレングリコールジメタクリレート、トリエチレングリコールジメタクリレート、テトラメチレングリコールジメタクリレート、トリメチロールプロパントリメタクリレート、ペンタエリスリトールテトラメタクリレート、ビスフェノールＡジメタクリレート、メチレンビスメチルアリルアミン、ジビニルエーテル、ジビニルスルホン、ジビニルベンゼン、トリビニルベンゼン、トリアリルイソシアヌレート、トリアリルフタレート、ジアリルフタレートおよびアリルメタクリレートならびにそれらの組み合わせからなる群から選ばれる架橋剤をさらに含む、請求項１又は２に記載のシリコーンハイドロゲル組成物。
【請求項４】
DMA／(DMA+NVP)の質量パーセントが１２．５％より大きい、請求項１又は２に記載のシリコーンハイドロゲル組成物。
【請求項５】
DMA／(DMA+NVP)の質量パーセントが２５．０％より大きい、請求項１又は２に記載のシリコーンハイドロゲル組成物。
【請求項６】
有色モノマーまたは有色化合物をさらに含む、請求項１又は２に記載のシリコーンハイドロゲル組成物。
【請求項７】
アゾビスイソヘプトニトリル(ADVN)、２，２’−アゾビスイソブチロニトリル(AIBN)、２，２’−アゾビス（２，４−ジメチルバレロニトリル）、２，２’−アゾビス（２−メチルプロピオニトリル）および２，２’−アゾビス（２−メチルブチロニトリル）からなる群から選択された熱開始剤をさらに含む、請求項１又は２に記載のシリコーンハイドロゲル組成物。
【請求項８】
２−ヒドロキシ−２−メチル−１−フェニルプロパン−１−オン(2-Hydroxy-2-methylpropiophenone)、１−ヒドロキシシクロヘキシルフェニルケトン(1-Hydroxycyclohexyl phenyl ketone)、２，２−ジメトキシ−２−フェニルアセトフェノン(2,2-Dimethoxy-2-phenylacetophenone)、ベンゾインメチルエーテル(Benzoin methyl ether)および２，２−ジエトキシアセトフェノン(2,2-Diethoxyacetophenone)からなる群から選択された光開始剤をさらに含む、請求項１又は２に記載のシリコーンハイドロゲル組成物。
【請求項９】
請求項１〜８のいずれか１項に記載のシリコーンハイドロゲル組成物で製造され、
前記第２のシリコン含有化合物が化学式（２）の化学構造を有し、前記レンズの含水率が４０％以上であり、該レンズのヤング率が１．２５ＭＰａ以下であり、該レンズのＤｋ値が７６以上であるシリコーンハイドロゲルレンズ。
【請求項１０】
請求項１〜８のいずれか１項に記載のシリコーンハイドロゲル組成物で製造され、
前記第２のシリコン含有化合物が化学式（３）の化学構造を有し、前記レンズの含水率が３６％以上であり、該レンズのヤング率が１．１０ＭＰａ以下であり、該レンズのＤｋ値が４５以上であるシリコーンハイドロゲルレンズ。
【請求項１１】
請求項１〜８のいずれか１項に記載のシリコーンハイドロゲル組成物で製造され、
前記第２のシリコン含有化合物が化学式（３）の化学構造を有し、前記レンズの含水率が４３％以上であり、該レンズのヤング率が０．６６ＭＰａ以下であり、該レンズのＤｋ値が５３以上であるシリコーンハイドロゲルレンズ。
【請求項１２】
請求項１〜８のいずれか１項に記載のシリコーンハイドロゲル組成物で製造され、
前記第２のシリコン含有化合物が化学式（３）の化学構造を有し、前記レンズの含水率が４２％以上であり、該レンズのヤング率が０．６５ＭＰａ以下であり、該レンズのＤｋ値が５０以上であるシリコーンハイドロゲルレンズ。
【請求項１３】
請求項１〜８のいずれか１項に記載のシリコーンハイドロゲル組成物で製造され、
前記第２のシリコン含有化合物が化学式（４）の化学構造を有し、前記レンズの含水率が６０％以上であり、該レンズのヤング率が０．４１ＭＰａ以下であり、該レンズのＤｋ値が５５以上であるシリコーンハイドロゲルレンズ。
【請求項１４】
請求項１〜８のいずれか１項に記載のシリコーンハイドロゲル組成物で製造され、
前記第２のシリコン含有化合物が化学式（５）の化学構造を有し、前記レンズの含水率が４１％以上であり、該レンズのヤング率が１．２０ＭＰａ以下であり、該レンズのＤｋ値が４７以上であるシリコーンハイドロゲルレンズ。
【発明の詳細な説明】
【技術分野】
【０００１】
本発明は、シリコーンハイドロゲル組成物およびそれにより製造されたレンズに関し、特に親水性モノマーおよびシリコン含有化合物を含むシリコーンハイドロゲル組成物および該組成物で製造されたヤング率の低いシリコーンハイドロゲルレンズに関する。
【背景技術】
【０００２】
シリコーンハイドロゲル(silicone hydrogel)により製造されたコンタクトレンズ(contact lens)は高い酸素透過性（Ｄｋ、酸素透過係数）を持つため、シリコーンハイドロゲルレンズは、十分な酸素がレンズを直接透過するようにさせて角膜に接触させ、角膜に十分な酸素含有量を持たせることができ、長時間装着しても、角膜の酸欠による眼の不快症状に陥りにくい。したがって、シリコーンハイドロゲルは、既にコンタクトレンズの好ましい成分の１つとなっている。
【発明の概要】
【発明が解決しようとする課題】
【０００３】
しかし、装着者には依然として装着が不快であるという問題があり、即ち、従来の技術で製造されたコンタクトレンズの機械的特性には改良の余地が依然として存在する。
【０００４】
上記「背景技術」の説明は背景となる技術を提供するだけである。上記「背景技術」の説明は本開示（以下、「本発明」ともいう）の標的を開示したことを認めておらず、本開示の先行技術を構成せず、かつ上記「背景技術」の如何なる説明も本件のいずれかの部分とすべきではない。
【課題を解決するための手段】
【０００５】
従来の技術が直面する問題に鑑み、本発明には、親水性モノマーおよびシリコン含有化合物を含むシリコーンハイドロゲル組成物および該組成物で製造されたヤング率の低いシリコーンハイドロゲルレンズが開示されており、該シリコーンハイドロゲルレンズは、使用中において高い保湿性（含水率）および高い酸素透過性（Ｄｋ、酸素透過係数）を持つという性質を依然として維持し続け、ヤング率が低いという特性によって装着者に対する装着の快適感を効果的に高めることができる。
【０００６】
本開示の実施例には、親水性モノマーおよび第１のシリコン含有化合物を含むシリコーンハイドロゲル組成物が開示されており、親水性モノマーはＮ，Ｎ−ジメチルアクリルアミド(DMA)、Ｎ−ビニルピロリドン(NVP)および２−ヒドロキシエチルメタクリレート(HEMA)からなる群から選択され、第１のシリコン含有化合物は（３−メタクリロキシ−２−ヒドロキシプロポキシ）プロピルビス（トリメチルシロキシ）メチルシラン(SiGMA)であり、親水性モノマーは２５〜７０質量％であり、第１のシリコン含有化合物は５〜５０質量％であり、そして親水性モノマーのうち、Ｎ−ビニルピロリドンおよびＮ，Ｎ−ジメチルアクリルアミドの合計は２５〜５５質量％である。
【０００７】
本開示の実施例において、該シリコーンハイドロゲル組成物は、下記化学式（１）〜（５）のいずれかの化学構造を有する第２のシリコン含有化合物をさらに含む。
【０００８】
【化１】
0006445612.tif 000002
【０００９】
【化２】
0006445612.tif 000003
【００１０】
【化３】
0006445612.tif 000004
【００１１】
【化４】
0006445612.tif 000005
【００１２】
【化５】
0006445612.tif 000006
【００１３】
上記化学式（１）〜（５）において、ＡはＯＯＣＮＨ−Ｒ７−ＮＨＣＯＯを示し、Ｒ１はＨまたはＣＨ３を示し、Ｒ２はＯＣＨ２ＣＨ２ＮＨＣＯＯまたはＯを示し、Ｒ３、Ｒ４、Ｒ５、Ｒ６はＣＨ３またはＯＳｉ(CH3)３を示し、Ｒ７はアルキル基を示し、ｎは３〜５であり、ｍは１〜２０であり、ｉは１〜２５であり、ｊは１〜１０である。
【００１４】
本開示の実施例において、該第２のシリコン含有化合物は５０質量％未満である。
【００１５】
本開示の実施例において、該シリコーンハイドロゲル組成物は、エチレングリコールジメタクリレート、ポリジエチレングリコールジメタクリレート、トリエチレングリコールジメタクリレート、テトラメチレングリコールジメタクリレート、トリメチロールプロパントリメタクリレート、ペンタエリスリトールテトラメタクリレート、ビスフェノールＡジメタクリレート、メチレンビスメチルアリルアミン、ジビニルエーテル、ジビニルスルホン、ジビニルベンゼン、トリビニルベンゼン、トリアリルイソシアヌレート、トリアリルフタレート、ジアリルフタレートおよびアリルメタクリレートならびにそれらの組み合わせからなる群から選ばれる架橋剤をさらに含む。
【００１６】
本開示の実施例において、DMA／(DMA＋NVP)の質量パーセントは１２．５％より大きい。
【００１７】
本開示の実施例において、DMA／(DMA＋NVP)の質量パーセントは２５．０％より大きい。
【００１８】
本開示の実施例において、該シリコーンハイドロゲル組成物は有色モノマーまたは有色化合物をさらに含む。
【００１９】
本開示の実施例において、該シリコーンハイドロゲル組成物は、アゾビスイソヘプトニトリル(ADVN)、２，２’−アゾビスイソブチロニトリル(AIBN)、２，２’−アゾビス（２，４−ジメチルバレロニトリル）、２，２’−アゾビス（２−メチルプロピオニトリル）および２，２’−アゾビス（２−メチルブチロニトリル）からなる群から選択された熱開始剤をさらに含む。
【００２０】
本開示の実施例において、該シリコーンハイドロゲル組成物は、２−ヒドロキシ−２−メチル−１−フェニルプロパン−１−オン(2-Hydroxy-2-methylpropiophenone)、１−ヒドロキシシクロヘキシルフェニルケトン(1-Hydroxycyclohexyl phenyl ketone)、２，２−ジメトキシ−２−フェニルアセトフェノン(2,2-Dimethoxy-2-phenylacetophenone)、ベンゾインメチルエーテル(Benzoin methyl ether)および２，２−ジエトキシアセトフェノン(2,2-Diethoxyacetophenone)からなる群から選択された光開始剤をさらに含む。
【００２１】
本開示の実施例には、特許請求の範囲に記載されたいずれか一種のシリコーンハイドロゲル組成物で製造され、かつヤング率が２．０ＭＰａ未満であるシリコーンハイドロゲルレンズが開示されている。
【００２２】
本開示の実施例において、該レンズの含水率は４７％以上であり、該レンズのヤング率は０．８５ＭＰａ以下であり、該レンズのＤｋ値は５０以上である。
【００２３】
本開示の実施例において、該第２のシリコン含有化合物は化学式（１）の化学構造を有し、該レンズの含水率は３４％以上であり、該レンズのヤング率は１．９ＭＰａ以下であり、該レンズのＤｋ値は５８以上である。
【００２４】
本開示の実施例において、該第２のシリコン含有化合物は化学式（２）の化学構造を有し、該レンズの含水率は４０％以上であり、該レンズのヤング率は１．２５ＭＰａ以下であり、該レンズのＤｋ値は７６以上である。
【００２５】
本開示の実施例において、該第２のシリコン含有化合物は化学式（３）の化学構造を有し、該レンズの含水率は３６％以上であり、該レンズのヤング率は１．１０ＭＰａ以下であり、該レンズのＤｋ値は４５以上である。
【００２６】
本開示の実施例において、該第２のシリコン含有化合物は化学式（３）の化学構造を有し、該レンズの含水率は４３％以上であり、該レンズのヤング率は０．６６ＭＰａ以下であり、該レンズのＤｋ値は５３以上である。
【００２７】
本開示の実施例において、該第２のシリコン含有化合物は化学式（３）の化学構造を有し、該レンズの含水率は４２％以上であり、該レンズのヤング率は０．６５ＭＰａ以下であり、該レンズのＤｋ値は５０以上である。
【００２８】
本開示の実施例において、該第２のシリコン含有化合物は化学式（４）の化学構造を有し、該レンズの含水率は６０％以上であり、該レンズのヤング率は０．４１ＭＰａ以下であり、該レンズのＤｋ値は５５以上である。
【００２９】
本開示の実施例において、該第２のシリコン含有化合物は化学式（５）の化学構造を有し、該レンズの含水率は４１％以上であり、該レンズのヤング率は１．２０ＭＰａ以下であり、該レンズのＤｋ値は４７以上である。
【００３０】
本開示の実施例において、該第２のシリコン含有化合物は化学式（１）の化学構造を有し、該レンズの含水率は４８％以上であり、該レンズのヤング率は０．７０ＭＰａ以下であり、該レンズのＤｋ値は８０以上である。
【発明の効果】
【００３１】
本開示の実施例のシリコーンハイドロゲル組成物により製造されたレンズは、ＤＭＡ／(DMA+NVP)の質量パーセントを１２．５％以上に制御すると、レンズの含水率は３４％より大きく、レンズのヤング率はいずれも２．０ＭＰａ未満であり、レンズのＤｋ値は５０より大きい。このように、レンズは、使用中において高い保湿性（含水率）および高い酸素透過性（Ｄｋ、酸素透過係数）を持つ性質を依然として維持し続けるだけでなく、レンズのヤング率の低下によって装着者に対する装着の快適感を効果的に高めることもできる。
【００３２】
以上は本開示の技術的特徴およびメリットを広く概説して、後述する本開示の詳細な記述をよりよく理解させるものである。本開示の特許請求の範囲の標的を構成する他の技術的特徴およびメリットについて後述する。当業者は、後述する概念および特定の実施例を容易に使用して他の構造または製造工程を修正または設計して本開示と同じ目的を実現できることを理解すべきである。当業者は、このような等価な構造が下記添付の特許請求の範囲で限定された本開示の趣旨および範囲から逸脱するものではないことも理解すべきである。
【発明を実施するための形態】
【００３３】
以下に開示される内容は、本願発明の異なる特徴を実施するための多くの異なる実施例または典型例を提供する。本願の開示内容を簡単にするために、素子および配置の特定の典型例を下記のように記述するが、もちろん、これらは単なる典型例であって、本願発明を限定するためのものではない。例えば、以下で第２の特徴の上または上方に第１の特徴を形成することを記述した場合、直接接触する第１および第２の特徴を形成する実施例を含むことができるし、該第１と第２の特徴の間に他の特徴を形成する実施例を含むこともでき、この場合、該第１および第２の特徴は直接接触しない。また、本願は、異なる典型例において素子の記号および／またはアルファベットを重複して用いることができる。この重複は、簡単にし、明確にするという目的のためのものであり、異なる実施例および／または検討する範囲同士の関係を支配するためのものではない。
【００３４】
シリコーンハイドロゲル組成物
本開示の実施例には、親水性モノマーおよび第１のシリコン含有化合物を含むシリコーンハイドロゲル組成物が開示されており、親水性モノマーはＮ，Ｎ−ジメチルアクリルアミド(DMA)、Ｎ−ビニルピロリドン(NVP)および２−ヒドロキシエチルメタクリレート(HEMA)からなる群から選択され、第１のシリコン含有化合物は（３−メタクリロキシ−２−ヒドロキシプロポキシ）プロピルビス（トリメチルシロキシ）メチルシラン(SiGMA)であり、親水性モノマーは２５〜７０質量％であり、第１のシリコン含有化合物は５〜５０質量％であり、そして親水性モノマーのうち、Ｎ−ビニルピロリドンおよびＮ，Ｎ−ジメチルアクリルアミドの合計は２５〜５５質量％である。
【００３５】
本開示の実施例において、該シリコーンハイドロゲル組成物は、下記化学式（１）または（２）のいずれかの化学構造を有する第２のシリコン含有化合物をさらに含む。
【００３６】
【化６】
0006445612.tif 000007
【００３７】
【化７】
0006445612.tif 000008
【００３８】
上記化学式（１）または（２）において、Ｒ１はＨまたはＣＨ３を示し、Ｒ２はＯＣＨ２ＣＨ２ＮＨＣＯＯまたはＯを示し、Ｒ３、Ｒ４、Ｒ５、Ｒ６はＣＨ３またはＯＳｉ(CH3)３を示し、Ｒ７はアルキル基を示し、ｎは３〜５であり、ｍは１〜２０であり、ｉは１〜２５である。本開示の実施例において、該第２のシリコン含有化合物は５０質量％未満である。
【００３９】
本開示の実施例において、該シリコーンハイドロゲル組成物は、下記化学式（３）〜（５）のいずれかの化学構造を有する第２のシリコン含有化合物をさらに含む。
【００４０】
【化８】
0006445612.tif 000009
【００４１】
【化９】
0006445612.tif 000010
【００４２】
【化１０】
0006445612.tif 000011
【００４３】
上記化学式（３）〜（５）において、ＡはＯＯＣＮＨ−Ｒ７−ＮＨＣＯＯを示し、Ｒ１はＨまたはＣＨ３を示し、Ｒ２はＯＣＨ２ＣＨ２ＮＨＣＯＯまたはＯを示し、Ｒ３、Ｒ４、Ｒ５、Ｒ６はＣＨ３またはＯＳｉ（ＣＨ３）３を示し、Ｒ７はアルキル基を示し、ｎは３〜５であり、ｍは１〜２０であり、ｉは１〜２５であり、ｊは１〜１０である。本開示の実施例において、該第２のシリコン含有化合物は５０質量％未満である。
【００４４】
本開示の実施例において、該シリコーンハイドロゲル組成物は、エチレングリコールジメタクリレート、ポリジエチレングリコールジメタクリレート、トリエチレングリコールジメタクリレート、テトラメチレングリコールジメタクリレート、トリメチロールプロパントリメタクリレート、ペンタエリスリトールテトラメタクリレート、ビスフェノールＡジメタクリレート、メチレンビスメチルアリルアミン、ジビニルエーテル、ジビニルスルホン、ジビニルベンゼン、トリビニルベンゼン、トリアリルイソシアヌレート、トリアリルフタレート、ジアリルフタレートおよびアリルメタクリレートならびにそれらの組み合わせからなる群から選ばれる架橋剤をさらに含む。
【００４５】
本開示の実施例において、該シリコーンハイドロゲル組成物は、有色モノマーまたは有色化合物、例えば青色モノマーをさらに含む。本開示の実施例において、該シリコーンハイドロゲル組成物は、アゾビスイソヘプトニトリル(ADVN)、２，２’−アゾビスイソブチロニトリル(AIBN)、２，２’−アゾビス（２，４−ジメチルバレロニトリル）、２，２’−アゾビス（２−メチルプロピオニトリル）および２，２’−アゾビス（２−メチルブチロニトリル）からなる群から選択された熱開始剤をさらに含む。本開示の実施例において、該シリコーンハイドロゲル組成物は、２−ヒドロキシ−２−メチル−１−フェニルプロパン−１−オン(2-Hydroxy-2-methylpropiophenone)、１−ヒドロキシシクロヘキシルフェニルケトン(1-Hydroxycyclohexyl phenyl ketone)、２，２−ジメトキシ−２−フェニルアセトフェノン（2,2-Dimethoxy-2-phenylacetophenone）、ベンゾインメチルエーテル(Benzoin methyl ether)および２，２−ジエトキシアセトフェノン（2,2-Diethoxyacetophenone）からなる群から選択された光開始剤をさらに含む。
【００４６】
シリコーンハイドロゲルレンズ
本開示の実施例には、前述したシリコーンハイドロゲル組成物により製造され、使用中において高い保湿性（含水率）および高い酸素透過性（Ｄｋ、酸素透過係数）を持つ性質を依然として維持し続け、かつヤング率が２．０ＭＰａ未満であって、装着者に対する装着の不快感という問題を効果的に解決できるシリコーンハイドロゲルレンズが開示されている。シリコーンハイドロゲル組成物によりシリコーンハイドロゲルレンズを製造することは当該分野の公知技術であり、例えば台湾特許出願公開第２０１３３９１８８号公報（参考としてその全文を本件に合併した）に開示されたレンズの製造技術がある。
【００４７】
本開示において、レンズの保湿性（含水率）、酸素透過性（Ｄｋ、酸素透過係数）および快適性（ヤング率）などの特性の測定方法は当該分野の公知技術であり、例えば台湾特許出願公開第２０１３３９１８８号公報に開示されており、参考としてその全文を本明細書に併せて記載した。以下の説明は、本発明の実施例のレンズの保湿性（含水率）、酸素透過性（Ｄｋ、酸素透過係数）および快適性（ヤング率）などの特性を客観的に評価するために、上記方法で測定したものである。下表は本開示の実施例のレンズの測定結果をまとめたものである。
【００４８】
本開示の実施例において、シリコーンハイドロゲルレンズの製造方法は、レンズの本体を形成するために、シリコーンハイドロゲル組成物を、レンズを製造する金型に注入し、金型内のシリコーンハイドロゲル組成物を重合させて硬化処理を行うことを含む。
【００４９】
本開示の実施例１において、シリコーンハイドロゲル組成物の成分の質量パーセントは下表に示す通りである。
【００５０】
【表１】
0006445612.tif 000012
【００５１】
本開示の実施例１において、シリコーンハイドロゲル組成物の親水性モノマーＤＭＡ、ＮＶＰの質量パーセントを変え、製造されたレンズの含水率、ヤング率および酸素透過係数を測定して下表に示した。実施例１のシリコーンハイドロゲル組成物により製造されたレンズは、DMA／(DMA+NVP)の質量パーセントを１２．５％以上に制御すると、レンズの含水率は４７％以上であり、レンズのヤング率は０．８５ＭＰａ以下であり、レンズのＤｋ値は５０以上である。レンズのヤング率が２．０ＭＰａ未満であると、装着者の装着が不快であるという問題を解決することができ、本開示の実施例１のヤング率は０．８５ＭＰａ以下であるため、明らかに装着者に対する装着の快適感を効果的に高めることができる。
【００５２】
【表２】
0006445612.tif 000013
【００５３】
本開示の実施例２において、シリコーンハイドロゲル組成物の成分の質量パーセントおよび第２のシリコン含有化合物（化学式（１））の官能基は、詳しくは下表に示す通りである。
【００５４】
【表３】
0006445612.tif 000014
【００５５】
本開示の実施例２において、シリコーンハイドロゲル組成物の親水性モノマーＤＭＡ、ＮＶＰの質量パーセントを変え、製造されたレンズの含水率、ヤング率および酸素透過係数を測定して下表に示した。実施例２のシリコーンハイドロゲル組成物により製造されたレンズは、DMA／(DMA+NVP)の質量パーセントを１２．５％以上に制御すると、レンズの含水率は３４％以上であり、レンズのヤング率は１．９ＭＰａ以下であり、レンズのＤｋ値は５８以上である。レンズのヤング率が２．０ＭＰａ未満であると、装着者の装着が不快であるという問題を解決することができ、本開示の実施例２のヤング率は１．９ＭＰａ以下であるため、明らかに装着者の装着が不快であるという問題を効果的に解決することができる。さらに言えば、DMA／(DMA+NVP)の質量パーセントを２５％以上に制御し、レンズのヤング率をさらに１．７７ＭＰａ以下に低減すると、装着者に対する装着の快適感をさらに効果的に高めることができる。
【００５６】
【表４】
0006445612.tif 000015
【００５７】
本開示の実施例３において、シリコーンハイドロゲル組成物の成分の質量パーセントおよび第２のシリコン含有化合物（化学式（２））の官能基は、詳しくは下表に示す通りである。
【００５８】
【表５】
0006445612.tif 000016
【００５９】
本開示の実施例３において、シリコーンハイドロゲル組成物の親水性モノマーＤＭＡ、ＮＶＰの質量パーセントを変え、製造されたレンズの含水率、ヤング率および酸素透過係数を測定して下表に示した。実施例３のシリコーンハイドロゲル組成物により製造されたレンズは、DMA／(DMA+NVP)の質量パーセントを１２．５％以上に制御すると、レンズの含水率は４０％以上であり、レンズのヤング率は１．２５ＭＰａ以下であり、レンズのＤｋ値は７６以上である。レンズのヤング率が２．０ＭＰａ未満であると、装着者の装着が不快であるという問題を解決することができ、本開示の実施例３のヤング率は１．２５ＭＰａ以下であるため、明らかに装着者に対する装着の快適感を効果的に高めることができる。
【００６０】
【表６】
0006445612.tif 000017
【００６１】
本開示の実施例４において、シリコーンハイドロゲル組成物の成分の質量パーセントおよび第２のシリコン含有化合物（化学式（３））の官能基は、詳しくは下表に示す通りである。
【００６２】
【表７】
0006445612.tif 000018
【００６３】
本開示の実施例４において、シリコーンハイドロゲル組成物の親水性モノマーＤＭＡ、ＮＶＰの質量パーセントを変え、製造されたレンズの含水率、ヤング率および酸素透過係数を測定して下表に示した。実施例４のシリコーンハイドロゲル組成物により製造されたレンズは、DMA／(DMA+NVP)の質量パーセントを１２．５％以上に制御すると、レンズの含水率は３６％以上であり、レンズのヤング率は１．１０ＭＰａ以下であり、レンズのＤｋ値は４５より大きい。レンズのヤング率が２．０ＭＰａ未満であると、装着者の装着が不快であるという問題を解決することができ、本開示の実施例４のヤング率は１．１０ＭＰａ以下であるため、明らかに装着者に対する装着の快適感を効果的に高めることができる。
【００６４】
【表８】
0006445612.tif 000019
【００６５】
本開示の実施例５において、シリコーンハイドロゲル組成物の成分の質量パーセントおよび第２のシリコン含有化合物（化学式（３））の官能基は、詳しくは下表に示す通りである。
【００６６】
【表９】
0006445612.tif 000020
【００６７】
本開示の実施例５において、シリコーンハイドロゲル組成物の親水性モノマーＤＭＡ、ＮＶＰの質量パーセントを変え、製造されたレンズの含水率、ヤング率および酸素透過係数を測定して下表に示した。実施例５のシリコーンハイドロゲル組成物により製造されたレンズは、DMA／(DMA+NVP)の質量パーセントを１２．５％以上に制御すると、レンズの含水率は４３％以上であり、レンズのヤング率は０．６６ＭＰａ以下であり、レンズのＤｋ値は５３以上である。レンズのヤング率が２．０ＭＰａ未満であると、装着者の装着が不快であるという問題を解決することができ、本開示の実施例５のヤング率は０．６６ＭＰａ以下であるため、明らかに装着者に対する装着の快適感を効果的に高めることができる。
【表１０】
0006445612.tif 000021
【００６８】
本開示の実施例６において、シリコーンハイドロゲル組成物の成分の質量パーセントおよび第２のシリコン含有化合物（化学式（３））の官能基は、詳しくは下表に示す通りである。
【００６９】
【表１１】
0006445612.tif 000022
【００７０】
本開示の実施例６において、シリコーンハイドロゲル組成物の親水性モノマーＤＭＡ、ＮＶＰの質量パーセントを変え、製造されたレンズの含水率、ヤング率および酸素透過係数を測定して下表に示した。実施例６のシリコーンハイドロゲル組成物により製造されたレンズは、DMA／(DMA+NVP)の質量パーセントを１２．５％以上に制御すると、レンズの含水率は４２％以上であり、レンズのヤング率は０．６５ＭＰａ以下であり、レンズのＤｋ値は５０より大きい。レンズのヤング率が２．０ＭＰａ未満であると、装着者の装着が不快であるという問題を解決することができ、本開示の実施例６のヤング率は０．６５ＭＰａ以下であるため、明らかに装着者に対する装着の快適感を効果的に高めることができる。
【００７１】
【表１２】
0006445612.tif 000023
【００７２】
本開示の実施例７において、シリコーンハイドロゲル組成物の成分の質量パーセントおよび第２のシリコン含有化合物（化学式（４））の官能基は、詳しくは下表に示す通りである。
【００７３】
【表１３】
0006445612.tif 000024
【００７４】
本開示の実施例７において、シリコーンハイドロゲル組成物の親水性モノマーＤＭＡ、ＮＶＰの質量パーセントを変え、製造されたレンズの含水率、ヤング率および酸素透過係数を測定して下表に示した。実施例７のシリコーンハイドロゲル組成物により製造されたレンズは、DMA／(DMA+NVP)の質量パーセントを１２．５％以上に制御すると、レンズの含水率は６０％以上であり、レンズのヤング率は０．４１ＭＰａ以下であり、レンズのＤｋ値は５５以上である。レンズのヤング率が２．０ＭＰａ未満であると、装着者の装着が不快であるという問題を解決することができ、本開示の実施例７のヤング率は０．４１ＭＰａ以下であるため、明らかに装着者に対する装着の快適感を効果的に高めることができる。
【００７５】
【表１４】
0006445612.tif 000025
【００７６】
本開示の実施例８において、シリコーンハイドロゲル組成物の成分の質量パーセントおよび第２のシリコン含有化合物（化学式（５））の官能基は、詳しくは下表に示す通りである。
【００７７】
【表１５】
0006445612.tif 000026
【００７８】
本開示の実施例８において、シリコーンハイドロゲル組成物の親水性モノマーＤＭＡ、ＮＶＰの質量パーセントを変え、製造されたレンズの含水率、ヤング率および酸素透過係数を測定して下表に示した。実施例８のシリコーンハイドロゲル組成物により製造されたレンズは、DMA／(DMA+NVP)の質量パーセントを１２．５％以上に制御すると、レンズの含水率は４１％以上であり、レンズのヤング率は１．２０ＭＰａ以下であり、レンズのＤｋ値は４７以上である。レンズのヤング率が２．０ＭＰａ未満であると、装着者の装着が不快であるという問題を解決することができ、本開示の実施例８のヤング率は１．２０ＭＰａ以下であるため、明らかに装着者に対する装着の快適感を効果的に高めることができる。
【００７９】
【表１６】
0006445612.tif 000027
【００８０】
本開示の実施例９において、シリコーンハイドロゲル組成物の成分の質量パーセントおよび第２のシリコン含有化合物（化学式（１））の官能基は、詳しくは下表に示す通りである。
【００８１】
【表１７】
0006445612.tif 000028
【００８２】
本開示の実施例９において、シリコーンハイドロゲル組成物の親水性モノマーＤＭＡ、ＮＶＰの質量パーセントを変え、製造されたレンズの含水率、ヤング率および酸素透過係数を測定して下表に示した。実施例９のシリコーンハイドロゲル組成物により製造されたレンズは、DMA／(DMA+NVP)の質量パーセントを１２．５％以上に制御すると、レンズの含水率は４８％以上であり、レンズのヤング率は０．７０ＭＰａ以下であり、レンズのＤｋ値は８０以上である。レンズのヤング率が２．０ＭＰａ未満であると、装着者の装着が不快であるという問題を解決することができ、本開示の実施例９のヤング率は０．７０ＭＰａ以下であるため、明らかに装着者に対する装着の快適感を効果的に高めることができる。
【００８３】
【表１８】
0006445612.tif 000029
【００８４】
本開示の実施例には、親水性モノマーおよび第１のシリコン含有化合物を含むシリコーンハイドロゲル組成物が開示されており、親水性モノマーはＮ，Ｎ−ジメチルアクリルアミド(DMA)、Ｎ−ビニルピロリドン(NVP)および２−ヒドロキシエチルメタクリレート(HEMA)からなる群から選択され、第１のシリコン含有化合物は（３−メタクリロキシ−２−ヒドロキシプロポキシ）プロピルビス（トリメチルシロキシ）メチルシラン(SiGMA)であり、親水性モノマーは２５〜７０質量％であり、第１のシリコン含有化合物は５〜５０質量％であり、そして親水性モノマーのうち、Ｎ−ビニルピロリドンおよびＮ，Ｎ−ジメチルアクリルアミドの合計は２５〜５５質量％である。
【００８５】
簡単に言えば、本開示の実施例のシリコーンハイドロゲル組成物により製造されたレンズは、DMA／(DMA+NVP)の質量パーセントを１２．５％以上に制御すると、レンズの含水率は３４％より大きく、レンズのヤング率はいずれも２．０ＭＰａ未満であり、レンズのＤｋ値は５０より大きい。このように、レンズは、使用中において高い保湿性（含水率）および高い酸素透過性（Ｄｋ、酸素透過係数）を持つ性質を依然として維持し続けるだけでなく、レンズのヤング率の低下は装着者に対する装着の快適感を効果的に高めることもできる。
【００８６】
前記内容は幾つかの実施形態の特徴を概説したため、当業者は本願に開示された内容の様々な面をより理解することができる。当業者は、本願に開示された内容を基礎として容易に使用して、他の製造工程および構造を、設計または修飾して本願に記載された実施形態と同様の目的を実現できること、および／または同様のメリットを達成できることを理解すべきである。当業者は、これらの同等な枠組みは本願に開示された内容の趣旨および範囲から逸脱しておらず、そしてまた、当業者が本願に開示された内容の趣旨および範囲から逸脱せずに様々な変更、置換、および差し替えを行うことができることを理解すべきである。